(57)【要約】【課題】原着ポリ乳酸捲縮糸をパイル糸としても、嵩高性に優れ、高タフネスで耐摩耗性等に優れた植物度の向上した通気性タイルカーペットを提供する。【解決手段】パイル糸と基布とからなる表皮層と、接着樹脂層と、バッキング層とからなるタイルカーペットにおいて、少なくともパイル糸として単繊維の断面形状が略円形状または円形状の原着ポリ乳酸捲縮糸を含み、接着樹脂層が熱可塑性樹脂粉体からなり、バッキング層をクッション性のある不織布とすることによって植物度の向上した、通気性のあるタイルカーペットを得る。【選択図】図１
2008099805.tif 000002
【特許請求の範囲】
【請求項１】
パイル糸と基布とからなる表皮層と、接着樹脂層と、バッキング層とからなるタイルカーペットにおいて、少なくともパイル糸として単繊維の断面形状が略円形状または円形状の原着ポリ乳酸捲縮糸を含み、接着樹脂層が熱可塑性樹脂粉体からなり、バッキング層がクッション性のある不織布からなることを特徴とする、植物度の向上した通気性タイルカーペット。
【請求項２】
前記表皮層の少なくともパイル糸に含まれる原着ポリ乳酸捲縮糸が、次の（１）〜（７）の特性を同時に満足することを特徴とする請求項１に記載の植物度の向上した通気性タイルカーペット。
（１）単繊維の断面形状が略円形状または円形状であり、該繊維断面の外接円の直径（Ｂ）と内接円の直径（Ａ）の比（Ｂ／Ａ）で表した異形度が１．５未満
（２）相対粘度（ＲＶ）２．５〜３．８
（３）強度が１．７５〜３．５ｃＮ/ｄｔｅｘ
（４）伸度が３５〜６０％
（５）単糸繊度が２．５〜２５ｄｔｅｘ
（６）熱水収縮率が２〜８％
（７）乾熱捲縮率が５〜２５％
【請求項３】
少なくともパイル糸として前記原着ポリ乳酸捲縮糸を含んだタイルカーペット表皮層は、テーバー型摩耗試験（摩耗輪：Ｈ−１８、摩耗回数２，５００回）によるパイル糸の摩耗量が５〜３０重量％であることを特徴とする請求項１または２に記載の植物度の向上した通気性タイルカーペット。
【請求項４】
前記バッキング層が、クッション性のある不織布の下面側からラテックスまたは樹脂エマルジョンを２００〜３００ｇ／ｍ２（乾燥時）塗布し、上面側にはクッション性を残したバッキング層であることを特徴とする請求項１〜３のいずれか１項に記載の植物度の向上した通気性タイルカーペット。
【発明の詳細な説明】
【技術分野】
【０００１】
本発明は、植物由来原料からなる糸をパイル糸として用いたタイルカーペットに関する。更に詳しくは、嵩高性に優れ、高タフネスで耐摩耗性等に優れた原着ポリ乳酸捲縮糸を少なくともパイル糸として用いることにより、ボリューム感と風合いに優れ、かつ耐摩耗性に優れた植物度の向上したタイルカーペットを得るものである。
【背景技術】
【０００２】
ポリ乳酸は、トウモロコシ等の澱粉から得られる乳酸を原料とする生分解性樹脂であり、植物を原料とすることから地球温暖化の要因として考えられる二酸化炭素の削減に有効で、自然の循環サイクルに適合した地球環境にやさしい素材として注目されている。しかしながら、従来のポリ乳酸繊維をパイル糸として使用したカーペットには、嵩高性に劣り、摩耗し易く、かつヘタリ易いという欠点があり、限られた用途にしか実用化できていなかった。これは、植物由来原料からなるポリ乳酸捲縮糸の強度や伸度などの糸物性やその捲縮特性が、石油由来原料からなるナイロンやポリプロピレンそしてポリエステル繊維捲縮糸等に比べ劣るためで、現行のナイロンやポリプロピレンそしてポリエステル繊維捲縮糸等と同様な物性が得られれば、植物由来原料からなるポリ乳酸捲縮糸は、カーペット用途は勿論、他のインテリア用の地球環境にやさしい素材として広く展開できることが期待される。
【０００３】
従来技術として、ポリ乳酸捲縮糸を用いたカーペットとその製造法に関して、特許文献１、特許文献２および特許文献３が開示されている。
【０００４】
特許文献１は、「不要となったときに自然環境において問題が発生しないタフテッドカーペット用基布およびこの基布を用いたタフテッドカーペットを提供する。」ことを課題とし、その解決手段として、「タフテッドカーペット用基布が、ポリ乳酸系重合体にて形成された長繊維不織布によって構成されており、またこのカーペットがポリ乳酸系重合体にて形成されたパイル糸が上記基布にタフトされた構成であり、バッキング材として生分解性を有する材料で形成されている。」として開示しており、長繊維不織布の横断面形状、複屈折率、結晶化度などの物性を特定し、カーペットに使用するパイル糸をポリ乳酸系重合体、そして、バッキング材が生分解性を有する材料で特定したタフテッドカーペットについて述べている。
【０００５】
特許文献２は、「環境と調和した、生分解性を有するカーペットを提供する。」ことを課題とし、その解決手段として「カーペットへの使用に適した嵩高性を有し、かつ生分解性を有する生分解性繊維をパイルとして用い、さらに基布とバッキング材に生分解性を有する素材を使用したカーペット。」として開示しており、脂肪族ポリエステル、特にポリ乳酸を使用して、カーペットのパイル糸、基布およびバッキングフィルムを特定した生分解性カーペットについて述べている。
【０００６】
特許文献３は、「埋立処分すると、地中において、自然に分解して消滅し、また、焼却処分しても有害ガスが発生せず、かつ、燃焼熱が低い等容易に廃棄することができるカーペットを提供する。」ことを課題とし、その解決手段として「パイル糸、地糸等用の糸と、基布、裏地等の布地とにポリ乳酸樹脂繊維を用い、基布と裏地を接合する接着剤層にポリ乳酸樹脂組成物を用いたこと。」を開示しており、構成をポリ乳酸樹脂繊維の糸と布、および接着剤をポリ乳酸樹脂組成物としたカーペットについて述べている。
【０００７】
上記特許文献１の技術は、ポリ乳酸系重合体を使用した長繊維不織布を基布として使用し、パイル糸にポリ乳酸系重合体、バッキング材に生分解性を有する材料を用いた生分解性カーペットについて言及している。しかしながら、ポリ乳酸系重合体より製造されたカーペットの耐摩耗性や嵩高性等の耐久性に関しては、触れられていない。
【０００８】
上記特許文献２の技術は、脂肪族ポリエステル、特にポリ乳酸を使用した生分解性カーペットについて言及している。ポリ乳酸樹脂繊維より製造されたカーペットのカバリング性やハリコシ感などについては記述しているが、カーペットの耐摩耗性や耐ヘタリ性等の耐久性に関しては、一切述べていない。
【０００９】
また、上記特許文献３の技術は、ポリ乳酸樹脂の繊維およびその接着剤を使用したカーペット、特に生分解性カーペットについて言及している。しかしながら、ポリ乳酸樹脂繊維より製造されたカーペットの耐摩耗性や耐ヘタリ性等の耐久性に関して、一切触れられていない。
【００１０】
以上の特許文献１〜３の内容は、いずれも、カーペットの耐摩耗性や嵩高性と耐ヘタリ性等の耐久性に関して、言及していないことから、該技術によって得られるカーペットの耐摩耗性、嵩高性および耐ヘタリ性等の耐久性について満足のいくレベルになっているとは到底言えない。
【００１１】
【特許文献１】再公表特許 ＷＯ００／６５１４０号公報
【特許文献２】特開２００２−２４８０４７号公報
【特許文献３】特開２００３−  １００３０号公報
【発明の開示】
【発明が解決しようとする課題】
【００１２】
本発明の課題は、ポリ乳酸樹脂製カーペットの耐摩耗性や嵩高性と耐ヘタリ性等の耐久性の問題を克服し、従来技術では達成できなかった原着ポリ乳酸捲縮糸をパイルとして使用した通気性タイルカーペットを提供することにある。すなわち、嵩高性に優れ、高タフネスで耐摩耗性等に優れた原着ポリ乳酸捲縮糸をパイルとして用いることと、バッキング層としてクッション性のある不織布を使用することと、接着樹脂層として熱可塑性樹脂粉体を用いることにより、ボリューム感と風合いに優れ、かつ耐摩耗性に優れ、植物度の向上した通気性タイルカーペットを提供することである。
【課題を解決するための手段】
【００１３】
本発明は、上記課題を解決するために次のような手段によって達成することができる。
【００１４】
［１］パイル糸と基布とからなる表皮層と、接着樹脂層と、バッキング層とからなるタイルカーペットにおいて、少なくともパイル糸として単繊維の断面形状が略円形状または円形状の原着ポリ乳酸捲縮糸を含み、接着樹脂層が熱可塑性樹脂粉体からなり、バッキング層がクッション性のある不織布からなることを特徴とする、植物度の向上した通気性タイルカーペット。
【００１５】
［２］前記表皮層の少なくともパイル糸に含まれる原着ポリ乳酸捲縮糸が、次の（１）〜（７）の特性を同時に満足することを特徴とする前項１に記載の植物度の向上した通気性タイルカーペット。
（１）単繊維の断面形状が略円形状または円形状であり、該繊維断面の外接円の直径（Ｂ）と内接円の直径（Ａ）の比（Ｂ／Ａ）で表した異形度が１．５未満
（２）相対粘度（ＲＶ）２．５〜３．８
（３）強度が１．７５〜３．５ｃＮ/ｄｔｅｘ
（４）伸度が３５〜６０％
（５）単糸繊度が２．５〜２５ｄｔｅｘ
（６）熱水収縮率が２〜８％
（７）乾熱捲縮率が５〜２５％
【００１６】
［３］少なくともパイル糸として前記原着ポリ乳酸捲縮糸を含んだタイルカーペット表皮層は、テーバー型摩耗試験（摩耗輪：Ｈ−１８、摩耗回数２，５００回）によるパイル糸の摩耗量が５〜３０重量％であることを特徴とする前項１または２に記載の植物度の向上した通気性タイルカーペット。
【００１７】
［４］前記バッキング層が、クッション性のある不織布の下面側からラテックスまたは樹脂エマルジョンを２００〜３００ｇ／ｍ２（乾燥時）塗布し、上面側にはクッション性を残したバッキング層であることを特徴とする前項１〜３のいずれか１項に記載の植物度の向上した通気性タイルカーペット。
【発明の効果】
【００１８】
［１］の発明では、原着ポリ乳酸捲縮糸を構成する単繊維の断面形状が略円形状または円形状であるので、耐摩耗性に優れたタイルカーペット表皮層とすることができる。また原着ポリ乳酸捲縮糸であるので、カーペットの製造工程において加熱処理のある染色工程を設けなくて済み、加熱処理による悪影響（機械的強度の低下等）を回避でき、高タフネスで耐摩耗性に優れた植物度の向上したカーペットとすることができる。また、接着樹脂層に熱可塑性樹脂粉体を使用しているので、熱可塑性樹脂粉体を加熱溶融し表皮層とバッキング層を接着するときに通気性のある接着樹脂層となり、通気性のあるタイルカーペットとすることができ、床下空調用のタイルカーペットとして使用することができる。また、バッキング層としてクッション性のある不織布を使用するので、塩ビや非塩ビの樹脂をバッキング層としたときよりも、表皮層の損傷は低く押さえることができ、軽量化することができる。
【００１９】
［２］の発明では、原着ポリ乳酸捲縮糸を構成する単繊維の断面形状と異形度を特定構成に限定すると共に、相対粘度を特定範囲に限定し、かつ強度、伸度、単糸繊度、熱水収縮率及び乾熱捲縮率をそれぞれ特定範囲に限定しているから、嵩高性に優れ、高タフネスで耐摩耗性に優れたタイルカーペットとすることができる。
【００２０】
［３］の発明では、原着ポリ乳酸捲縮糸のパイル糸を用いたカーペット表皮のテーバー型摩耗試験（摩耗輪：Ｈ−１８、摩耗回数２，５００回）によるパイル糸の摩耗量が５〜３０重量％であるので、耐摩耗性に優れたカーペットとすることができる。
【００２１】
［４］の発明では、クッション性のある不織布の下面側からラテックスまたは樹脂エマルジョンを２００〜３００ｇ／ｍ２（乾燥時）塗布するので、腰のしっかりしたタイルカーペットとすることができ、上面側にはクッション性を残しているので表皮層にはクッション性を付与することになり、耐摩耗性や耐ヘタリ性等の耐久性の向上した表皮層にすることができる。またこのタイルカーペットを施工するとき、床材とタイルカーペットを接着させるための接着剤の量が、ラテックスまたは樹脂エマルジョンの塗布層によって、不織布内部にまで含浸することが防がれ、接着剤の使用量を節約することができる。
【発明を実施するための最良の形態】
【００２２】
本発明は、植物由来原料からなる原着ポリ乳酸捲縮糸をパイル糸として用いたタイルカーペットの耐摩耗性不良や嵩高性の不足等の改善について鋭意検討し、パイル糸に使用する原着ポリ乳酸捲縮糸の単繊維そのものの断面形状や相対粘度（ＲＶ）、強度、伸度、単糸繊度、熱水収縮率、乾熱捲縮率などの繊維特性を特定なものに限定し、更に、バッキング層をクッション性のある不織布としたところ、前記課題を一挙に解決する植物度の向上したカーペットを提供することができた。
【００２３】
図１は、本発明のタイルカーペット１０１の概略図である。パイル糸１０２が基布１０３に植えられた表皮層１０４が接着樹脂層１０６を介してバッキング層１０５と接着している。
【００２４】
本発明における、パイル糸１０２を少なくとも構成する植物由来原料からなる該原着ポリ乳酸捲縮糸は、特定のポリ乳酸ポリマーを製糸して捲縮加工処理した捲縮糸であって、繊維特性を特定なものに限定したパイル糸とするが、カーペットの製造方法については特に限定されず、例えば、織カーペット、刺繍カーペット、接着カーペット、編カーペット等の製造方法を挙げることができる。また、パイルの形態も特に限定されず、カットパイル、ループパイル、カットアンドループのいずれの形態も選択することができる。
【００２５】
原着ポリ乳酸捲縮糸の原料であるポリ乳酸組成物を構成するポリ乳酸ポリマーは、Ｌ−乳酸を主成分とする乳酸モノマーを重合してなるポリ乳酸である。前記乳酸モノマーの９０質量％以上がＬ−乳酸よりなる構成を採用するのが好ましい。即ち、前記乳酸モノマーの中に１０質量％を超えない範囲でＤ−乳酸を含有していてもよい。使用する乳酸モノマーの光学純度（Ｌ体の光学純度）が９０％以上であれば、そのポリマー（ポリ乳酸）は結晶性となり好ましく、使用する乳酸モノマーの光学純度が９７％以上であれば、融点が１７０℃前後となり、さらに好ましい。また、この発明の効果を阻害しない範囲であれば、乳酸以外の成分を共重合したものを用いてもよい。
【００２６】
構成単繊維の断面形状が略円形状または円形状（即ち丸断面糸）である。このような断面形状にすることによって摩擦等があっても摩擦し難いものとなる。該繊維断面の外接円の直径（Ｂ）と内接円の直径（Ａ）の比（Ｂ／Ａ）で表した異形度が１．５未満の略円形状または円形状であるのが好ましい。（図２参照）異形度が１．５を超えるとポリ乳酸捲縮糸のカバーリング特性は向上するが異形度が高いために、ポリ乳酸の硬くて脆い性状が出やすくなり、糸の耐摩耗性が低下するので好ましくない。
【００２７】
原着ポリ乳酸捲縮糸の相対粘度（ＲＶ）は２．５〜３．８である必要がある。ここで、前記相対粘度は、２０℃、フェノール／テトラクロロエタン＝６０／４０（質量比）の混合溶液で測定した値である。前記相対粘度が２．５未満では、ポリ乳酸捲縮糸の強度や伸度そしてカーペット用途に適した耐摩耗性を付与することができない。一方、前記相対粘度が３．８を超える高粘度の場合は、溶融粘度が高くなりすぎる結果、紡糸温度を上げる必要が生じ、その結果、得られるポリ乳酸捲縮糸の相対粘度が溶融前のレベルよりも低下し、強度が十分に向上しないし、また製糸し難くなるという問題を生じる。中でも原着ポリ乳酸捲縮糸の相対粘度は２．８〜３．６であるのが好ましい。
【００２８】
前記原着ポリ乳酸捲縮糸の強度は１．７５〜３．５ｃＮ/ｄｔｅｘである。前記捲縮糸の強度が１．７５ｃＮ/ｄｔｅｘ未満ではタイルカーペットにした時に耐摩耗性が劣り、使用時に捲縮糸の一部がすり切れてしまうことがある。中でも、前記原着ポリ乳酸捲縮糸の強度は２．０〜３．２５ｃＮ/ｄｔｅｘであるのが好ましく、更に好ましくは、強度が２．２５〜３．２５ｃＮ/ｄｔｅｘであるのがより好ましい。また、前記原着ポリ乳酸捲縮糸の伸度は３５〜６０％である。前記捲縮糸の伸度が３５％未満ではカーペットにした時に耐摩耗性が劣り、使用時に捲縮糸の一部がすり切れてしまうことがある。中でも、前記原着ポリ乳酸捲縮糸の伸度は４０〜５５％であるのが好ましい。
【００２９】
前記原着ポリ乳酸捲縮糸の強度が２．０〜３．２５ｃＮ/ｄｔｅｘで、且つ前記原着ポリ乳酸捲縮糸の伸度が４０〜５５％である場合には、より高タフネスとなるので好ましい。但し、強度を上げていくと通常伸度は低下するものであり、伸度を３５％以上とした場合の強度は高々３．５ｃＮ/ｄｔｅｘであり、また伸度が６０％を超えると強度を１．７５ｃＮ/ｄｔｅｘ以上とすることができない。
【００３０】
前記原着ポリ乳酸捲縮糸の総繊度は５００〜３，５００ｄｔｅｘの範囲がよい。このような範囲であれば、タフテッドカーペット用途に最適な原着捲縮糸となる。中でも、前記原着ポリ乳酸捲縮糸の総繊度は１，０００〜３，０００ｄｔｅｘの範囲であるのが好ましい。また、前記原着ポリ乳酸捲縮糸の単糸繊度は２．５〜２５ｄｔｅｘの範囲である。単糸繊度が２．５ｄｔｅｘ未満では、捲縮糸を安定的に製糸することが困難であり、また該捲縮糸を用いて構成したカーペットは嵩高性が不十分なものとなる。一方、単糸繊度が２５ｄｔｅｘを超えると、原着ポリ乳酸捲縮糸の糸物性を得るのが困難となり、また、ポリ乳酸の硬くて脆いという性状が出やすくなり、該捲縮糸を用いて構成したカーペットの耐摩耗性が不十分なものとなる。この傾向は、同じ単糸繊度では、ポリ乳酸繊維の断面形状の異形度を高くすると顕著となる。したがって単繊維の異形度は小さい方が好ましい。中でも前記原着ポリ乳酸捲縮糸の単糸繊度は４〜２０ｄｔｅｘの範囲であり、より好ましくは５〜１５ｄｔｅｘである。なお、単糸繊度２．５〜２５ｄｔｅｘの範囲内において、単糸繊度が細くなる程、ポリ乳酸の硬くて脆いという性状が軽減され、原着ポリ乳酸捲縮糸の強度や伸度をより向上させることができると共に、カーペットとした時の耐摩耗性も向上させることができる。  
【００３１】
また、前記原着ポリ乳酸捲縮糸の熱水収縮率は２〜８％の範囲である。熱水収縮率が２％未満ではポリ乳酸捲縮糸の結晶化度が高くなり、ポリ乳酸の硬くて脆いという性状が出やすくなり、強度と伸度がバランスよく発現しないし、カーペットとした時の耐摩耗性が良くない。一方、熱水収縮率が８％を越えると、ポリ乳酸捲縮糸の熱セット処理時に糸収縮が発生し、またカーペット製造における各工程での管理に困難をきたすという問題がある。中でも、前記原着ポリ乳酸捲縮糸の熱水収縮率は、３〜６％の範囲であるのが好ましい。
【００３２】
また、前記原着ポリ乳酸捲縮糸の乾熱捲縮率は、５〜２５％の範囲である。この乾熱捲縮率は、原着ポリ乳酸捲縮糸の嵩高性を示すパラメーターであり、原着ポリ乳酸捲縮糸を１００℃の熱風で処理して捲縮を発現させ、その捲縮の程度を示した値である。乾熱捲縮率が５％未満では捲縮が不十分であり、カーペットとしての嵩高性が不足し、かつ耐ヘタリ性に劣ったものとなる。一方、乾熱捲縮率が２５％を超えるポリ乳酸捲縮糸を用いて構成したカーペットはフェルト様となり、好ましいカーペットは得られない。中でも、前記原着ポリ乳酸捲縮糸の乾熱捲縮率は、８〜２０％の範囲であるのが好ましい。
【００３３】
また、前記原着ポリ乳酸捲縮糸に用いる着色剤は、例えば無機顔料、有機顔料等が挙げられ、捲縮糸に色彩を与え得るものであれば特に限定されない。前記着色剤として、例えば、カーボンブラック、酸化系無機顔料、フェロシアン化物無機顔料、珪酸塩無機顔料、炭酸塩無機顔料、燐酸塩無機顔料等の無機顔料、フタロシアニン系有機顔料、ペリレン系有機顔料、イソインドリノン系有機顔料からなる群から選ばれた少なくとも１種の顔料を用いる。
【００３４】
また、原着ポリ乳酸捲縮糸の原料として用いられるポリ乳酸組成物は、着色剤を０．０１〜３．０質量％含有した構成が好ましい。このような濃度に設定することにより捲縮糸に適当な濃度の色を付与することができて意匠性を向上できる。また、０．０１質量％以上とすることで顔料ムラに起因した色むらの発生を防止できると共に３．０質量％以下とすることで製糸中の糸切れの発生を十分に防止することができる。中でも着色剤の含有率は０．０５〜１．０質量％であるのが好ましい。また、着色剤は通常用いられる分散剤（オレフィン系化合物等）を併用して用いることもできる。
【００３５】
そして、本発明の効果を阻害しない範囲であれば、前記ポリ乳酸組成物には、ポリ乳酸以外の他のポリマー（ポリマー粒子を含む）の他、艶消し剤、可塑剤、難燃剤、帯電防止剤、消臭剤、抗菌剤、抗酸化剤、耐熱剤、耐光剤、紫外線吸収剤等の各種添加剤を必要に応じて含有させてもよい。
【００３６】
本発明のカーペットに用いるパイル糸は、前記原着ポリ乳酸捲縮糸のみの、無撚糸および／または撚糸であってもよいし、それらを単糸および／または２本以上の合撚糸として使用することもできるし、また、他の繊維と組み合わせて交絡したり、他の繊維の糸と撚糸したりして使用することもできる。また、原着ポリ乳酸捲縮糸と他の繊維の糸を１本おきに配置して表皮層を構成してもよい。
【００３７】
原着ポリ乳酸捲縮糸を用いたパイル糸は、カーペットの製造規格に基き、パイル糸の色、総繊度（ｄｔｅｘ）、ポリ乳酸捲縮糸の状態（無撚糸または撚糸等）、ポリ乳酸捲縮糸の合糸本数、撚糸の条件・形態などを決定する。
【００３８】
次に、本発明のタイルカーペットに用いる基布は特に限定されず、織基布、不織布等一般に良く使われるものでよい。
【００３９】
上記原着ポリ乳酸捲縮糸をパイル糸として用いた表皮層は、パイル糸を基布に固定するために目止め処理を施すのが好ましい。この時乾燥工程や熱セット工程を通過することになり、通常は乾熱処理および／または蒸気処理によって、上記原着ポリ乳酸捲縮糸に潜在化している捲縮を発現させ、嵩高性に優れ、底付き感のない表皮層とすることができる。
【００４０】
更に、本発明のカーペット表皮層のテーバー型摩耗試験（摩耗輪：Ｈ−１８、磨耗回数２，５００回）によるパイル糸の摩耗量は５〜３０重量％である。テーバー型摩耗試験によるパイル糸の摩耗量が５〜３０重量％であると、耐摩耗性に優れたカーペットとすることができる。パイル糸の摩耗量が５重量％以下であれば好ましいが、実用上は達成が困難な数字である。パイル糸の摩耗量が３０重量％以上であると、カーペット使用中に繊維が経時的に脱落し、カーペットの基布が見える状態となり外観が大きく変化し好ましくない。
【００４１】
本発明の表皮層と、クッション性のある不織布からなるバッキング層とを、通気性を保ったまま接着するには接着樹脂層として熱可塑性樹脂粉体を用いるのが好適である。熱可塑性樹脂粉体としては、粒径９０〜１００００μｍのポリエチレン樹脂粉体がよい。粒径１００〜５００μｍがさらに好適である。図４のように、表皮層１０４のパイル側を下方にして、表皮層の重ね合わせ面上に熱可塑性樹脂粉体を散布装置１０７で散布した後、加熱装置１０８で熱可塑性樹脂粉体を加熱溶融せしめ、次いでこの上に不織布からなるバッキング層１０５を重ね合わせた状態で加圧することにより、表皮層１０４とバッキング層１０５とを通気性のある接着樹脂層１０６を介して接着一体化するものである。熱可塑性樹脂粉体の散布量は５〜５００ｇ／ｍ２とするのが好ましい。より好ましくは５０〜４００ｇ／ｍ２である。
【００４２】
また、本発明のバッキング層は、クッション性のある不織布で、構成繊維は特に限定されないが、フェルト状のニードルパンチ不織布が好適である。また、前記不織布の下面側からラテックスまたは樹脂エマルジョンを２００〜３００ｇ／ｍ２（乾燥時）塗布したバッキング層であるのが好ましい。ラテックスまたは樹脂エマルジョンを下面側から塗布することにより、バッキング層の最下層が硬くなり、通気性を保った状態でタイルカーペットとしての腰を付与することになる。また、タイルカーペットの寸法安定性を付与するために、ガラス繊維あるいはポリエステル繊維からなる織布、不織布、組布等を、表皮層とバッキング層との間に挿入し積層することが好ましい。
【００４３】
本発明の表皮層は、原着ポリ乳酸捲縮糸を少なくともパイル糸に含んだものであるが、カーペットを構成する基布やバッキング樹脂等に３０〜７０重量％のポリ乳酸樹脂を含有させれば、さらに植物度が向上し、空気中の二酸化炭素を増加させることの少ない、環境保護の見地から地球環境にやさしいカーペット表皮層とすることができる。
【００４４】
本文および実例中に記述した物性の定義および測定方法は以下の通りである。
【００４５】
[相対粘度：ＲＶ] 
フェノール／テトラクロロエタン＝６０／４０（重量比）の混合溶液に試料を１ｇ／ｄｌの濃度となるよう溶解し、２０℃でウベローデ粘度管を用いて相対粘度（ＲＶ）を測定した。
【００４６】
[重量平均分子量の測定] 
試料を１０ｍｇ／ｍｌの濃度になるようクロロホルムに溶かした。クロロホルムを溶媒として、東ソー製 ＨＬＣ８１２０ ＧＰＣによりＧＰＣ分析を行い、重量平均分子量Ｍｗを測定した。検出器はＲＩを用い分子量の標準物質はポリスチレンを使用した。
【００４７】
[Ｌ−乳酸の測定] 
ポリ乳酸を加水分解し、メタノール性水酸化ナトリウム溶液１．０Ｎを溶媒として高速液体クロマトグラフィー（ＨＰＬＣ：島津製作所製ＬＣ１０ＡＤ型）を使用してＬ−乳酸の比率を求めた。
【００４８】
[強伸度] 
ＵＳＴＥＲ社製ＴＥＮＳＯＲＡＰＩＤ３の引張試験機を用い、試料長２５ｃｍ、引張速度３０ｃｍ／分の条件で強力（ｃＮ）と伸度（％）を測定した。
【００４９】
強度（ｃＮ／ｄｔｅｘ）は、マルチフィラメントの強力をその繊度で除した値である。
【００５０】
[繊度] 
ＪＩＳ Ｌ １０１３により測定した。
【００５１】
[異形度] 
単糸を切断後、光学顕微鏡を用いて単糸の外接円の直径（Ｂ）と内接円の直径（Ａ）を測定して、次式にて求めた。
異形度＝（Ｂ）／（Ａ）
【００５２】
[熱水収縮率] 
熱水収縮率（％）は、ＪＩＳ Ｌ１０１３ カセ収縮率（Ａ法）に準じた測定値である。ボビンパッケージからカセ取りしたポリ乳酸捲縮糸を試料とする。この試料糸に総繊度ｄｔｅｘ×０．８８２ｍＮ（９０ｍｇ／ｄｔｅｘ）の張力を与える荷重をかけ１０秒経過した後に、試料長さ（Ｌｓ１）を測定する。無荷重状態にて、９８℃の熱水に３０分間浸漬した後、一昼夜自然乾燥する。これを熱水処理後のポリ乳酸捲縮糸とする。この試料糸に熱水処理前と同じ総繊度ｄｔｅｘ×０．８８２ｍＮ（９０ｍｇ／ｄｔｅｘ）張力を与える荷重をかけ１０秒経過した後に、試料長さ（Ｌｓ２）を測定する。下記式より、熱水収縮率（％）を求める。
【００５３】
熱水収縮率（％）＝［（Ｌｓ１−Ｌｓ２）／Ｌｓ１］×１００
【００５４】
[乾熱捲縮率] 
ボビンパッケージからカセ取りしたポリ乳酸捲縮糸を、無荷重状態で１００℃の熱風で１０分間処理した後、１０分間自然放置する。これを乾熱処理後のポリ乳酸捲縮糸とする。この試料糸に総繊度ｄｔｅｘ×０．８８２ｍＮ（９０ｍｇ／ｄｔｅｘ）の張力を与える定荷重をかけ１０秒経過した後に、試料長さ（Ｌｃ１）を測定する。次いで、同試料に総繊度ｄｔｅｘ×０．０１７６ｍＮ（１．８ｍｇ／ｄｔｅｘ）の張力を与える定荷重をかけ１０分経過した後に、試料長さ（Ｌｃ２）を測定する。下記式より、乾熱捲縮率（％）を求める。
【００５５】
乾熱捲縮率（％）＝［（Ｌｃ１−Ｌｃ２）／Ｌｃ１］×１００
【００５６】
[嵩高性]   
カーペットを真上から見た時に、パイル表皮の隙間から基布が見える状態で目視により評価した。見えないものを（◎）、見えにくいものを（○）、やや見えるものを（△）、よく見えるものを（×）とした。
【００５７】
[耐摩耗性] 
カーペットの耐摩耗性は、テーバー型摩耗試験機（ＪＩＳ Ｌ １０９６．１７．３に規定）に準じた。Ｈ−１８摩耗輪を使用し、それぞれの摩耗輪に９．８Ｎの荷重をかけ試験台を２，５００回回転して試験片を摩耗させ、そのパイル糸の摩耗状態を目視により評価した。摩耗の非常に少ないものを（◎）、摩耗の少ないものを（○）、摩耗がある程度あるものを（△）、摩耗が多いものを（×）とした。
【実施例】
【００５８】
＜実施例１＞
原着ポリ乳酸捲縮糸、パイル糸、カーペットのそれぞれの製造方法を以下のようにし、評価結果を表１に記載した。
[原着ポリ乳酸捲縮糸の製造] 
図３に示す構成からなる製造装置を用いて原着ポリ乳酸捲縮糸を製造した。ポリ乳酸樹脂投入口１０からポリ乳酸チップ（Ｌ−乳酸９８重量％とＤ−乳酸重量２％からなる乳酸モノマーの重合体。重量平均分子量：１４０，０００、相対粘度：３．２、融点：Ｔｍ＝１７０℃、）１００重量部を投入する一方、同じポリ乳酸樹脂で作成したカーボンブラック２５重量％混練マスターバッチを添加剤投入口１１から４重量部入れ、二軸押出機１２で脱気しながら２３０℃にて溶融混練した。着色剤であるカーボンブラックの含有量を１．０重量％とした。
【００５９】
紡糸ヘッド１４の紡糸温度は２２５℃、紡糸パック１５に６００メッシュのフィルターを使用し、円形断面（丸断面）６４ホールを有するノズルからポリ乳酸樹脂を吐出し、３パック分をまとめて紡糸した。
【００６０】
紡出糸条を吹付冷却装置１６の冷風（２０℃×７０％）で冷却・固化し、円形断面（丸断面）１９２本のポリ乳酸マルチフィラメントを得た。
【００６１】
紡出糸条は冷却固化後、ポリ乳酸糸用の１５重量％濃度の水エマルジョンタイプの油剤をオイリング装置１７で付与し、速度４２３ｍ／分で回転する非加熱の引き取りローラー１に捲回して引き取った。次いで、該糸条は連続して７０℃に加熱した速度４２６ｍ／分の予熱ローラー２で捲回して予熱し、１０５℃に加熱した速度４４４ｍ／分で延伸ローラー３に捲回した後、速度約２，０００ｍ／分で回転する１２３℃に加熱した熱セットローラー４との間で延伸を行った。延伸倍率は４．５倍とした。
【００６２】
次に、延伸糸条を加熱流体捲縮加工装置５に導き、１１５℃、０．６ＭＰａの加熱圧空によって捲縮加工し、クーリングドラム２０上で冷却した。次に、ポリ乳酸捲縮糸に、交絡処理装置２１で３２ケ／ｍの交絡処理を行い、０．０５ｃＮ／ｄｔｅｘの巻き取り張力で、速度１，７３７ｍ／分でチーズ２２状に巻き取った。
【００６３】
得られた黒原着ポリ乳酸捲縮糸は、繊度１，６７４ｄｔｅｘ／１９２フィラメント（単糸繊度８．７ｄｔｅｘ）の円形断面（丸断面）で、相対粘度（ＲＶ）が３．０、強度が２．３６ｃＮ／ｄｔｅｘ、伸度が５２．５％、熱水収縮率が３．５％、乾熱捲縮率が１２．８％の物性を有していた。
【００６４】
[パイル糸の製造] 
得られた原着ポリ乳酸捲縮糸を２本用い、下撚：Ｚ１８０Ｔ／ｍ、上撚り：Ｚ１８０Ｔ／ｍを施し合撚糸とした後、スッセン熱セット設備にて１１５℃の熱風処理で撚り止めを行い、タフテッドカーペット用のパイル糸を製造した。
【００６５】
[バッキング層の製造] 
ポリエステルニードルパンチ不織布（目付け４００ｇ／ｍ２厚さ４ｍｍ）に、ラテックスをロールコーターで２００ｇ／ｍ２塗布し、腰があり、クッション性も具備したバッキング層を製造した。
【００６６】
[カーペットの製造] 
ポリエステル長繊維不織布よりなるタフテッドカーペット用一次基布に、上述の原着ポリ乳酸捲縮糸のパイル糸と原着ポリエステル捲縮糸（繊度１，３００ｄｔｅｘ／１４４フィラメント、２本撚り）のパイル糸を１本交互に糸通しして、１／１０ゲージ、ループのタフティングマシンにセットして表皮層を作成した。ステッチ（３８／１２ｃｍ）、パイル長（４ｍｍ）、目付け（６２０ｇ／ｍ２）の表皮層を得た。
【００６７】
次に、パイル糸をタフトした表皮層の裏面にＥＶＡプレコーティングを行い目止めとし、図４のように表皮層１０４の貼り合わせ側に、粒径５００μｍのポリエチレン樹脂粉体を３５０ｇ／ｍ２塗布し、１６０℃１分過熱し、その上に前記バッキング層１０５を貼り合わせ加圧冷却し、さらに５０ｃｍ角に打ち抜いてタイルカーペットを製造した。
【００６８】
それらカーペットの嵩高性やテーバー摩耗試験結果を表１に示す。
【表１】
2008099805.tif 000003
【００６９】
＜実施例２＞
実施例１において、原着ポリ乳酸捲縮糸のパイル糸のみで表皮層を得た以外は実施例１と同様にしてタイルカーペットを製造した。カーペットの嵩高性やテーバー摩耗試験結果を表１に示す。
【００７０】
＜実施例３＞
実施例１において、[バッキング層の製造] を、ラテックス塗布していないが、クッション性のあるポリエステルニードルパンチ不織布（目付け４００ｇ／ｍ２厚さ４ｍｍ）をバッキング層とした以外は実施例１と同様にしてタイルカーペットを製造した。カーペットの嵩高性やテーバー摩耗試験結果を表１に示す。
【００７１】
＜比較例１＞
実施例１において、[原着ポリ乳酸捲縮糸の製造] で、ノズルをＹ断面の３２ホールを使用し、得られた黒原着ポリ乳酸捲縮糸は、繊度１，１０５ｄｔｅｘ／９６フィラメント（単糸繊度１１．５ｄｔｅｘ）のＹ断面で異形度は２．２であった。相対粘度（ＲＶ）は３．０、強度が１．６７ｃＮ／ｄｔｅｘ、伸度が３２．２％、熱水収縮率が４．６％、乾熱捲縮率が１４．０％の物性を有していた以外は、＜実施例１＞と同じようにして黒原着ポリ乳酸捲縮糸を製造し、タイルカーペットを製造した。カーペットの嵩高性やテーバー摩耗試験結果を表１に示す。
【００７２】
＜比較例２＞
実施例１において、バッキング層とし塩化ビニル樹脂層を直接表皮層の貼り合わせ面に積層しタイルカーペットを製造した。カーペットの嵩高性やテーバー摩耗試験結果を表１に示す。
【図面の簡単な説明】
【００７３】
【図１】本発明の一実施例を示すタイルカーペットの概略断面図である。
【図２】糸の異形度の説明図である。
【図３】原着ポリ乳酸捲縮糸の製造方法で用いられる製造装置の一例を示す概略構成図である。
【図４】ポリエチレン樹脂粉体でバッキング層を貼り合す一例を示す装置の概略図である。
【符号の説明】
【００７４】
１０１：タイルカーペット
１０２ａ：パイル糸
１０２ｂ：パイル糸
１０３：基布
１０５：バッキング層
１０６：接着樹脂層
１０７：散布装置
１０８：加熱装置 
１：引き取りローラー
２：予熱ローラー
３：延伸ローラー
４：熱セットローラー
５：加熱流体捲縮付与装置
１０：ポリ乳酸樹脂投入口
１１：添加剤投入口
１２：二軸押出機
１４：紡糸ヘッド
１６：吹付冷却装置
１７：オイリング装置
２０：クーリングドラム
２１：交絡処理装置
２２：チーズ
【図１】
2008099805.tif 000004
【図２】
2008099805.tif 000005
【図３】
2008099805.tif 000006
【図４】
2008099805.tif 000007